(57)【特許請求の範囲】
【請求項１】
粒径２０μｍ以下の粉末を９０重量％以上の範囲で含むＳｎ系鉛フリーはんだ粉末（ａ）を６０〜８５重量％、ならびに、水酸基含有臭素系化合物および／またはカルボキシル基含有臭素系化合物を３〜１０重量％、天然ロジンとα，β不飽和カルボン酸とのディールス・アルダー付加物、当該付加物の水素化物、重合ロジン、および重合ロジンの水素化物からなる群より選ばれる少なくとも１種のベース樹脂を３０〜７０重量％、カルボキシル基含有活性剤（分子内に臭素原子を含有する有機化合物を除く）を３〜１０重量％、動植物系チキソトロピック剤および／またはアミド系チキソトロピック剤を２〜１０重量％、およびエーテル系溶剤を２０〜５０重量％含むフラックス（ｂ）を１５〜４０重量％含有する、プリコート用鉛フリーソルダーペースト。
【請求項２】
フラックス（ｂ）が、炭素数８〜２０のアルキル基を有するアルキルアミン化合物を１〜１５重量％含むことを特徴とする、請求項１のプリコート用鉛フリーソルダーペースト。
【請求項３】
フラックス（ｂ）の酸価が１５０〜２１０ｍｇＫＯＨ／ｇであることを特徴とする、請求項１または２のプリコート用鉛フリーソルダーペースト。
【請求項４】
プリコート用鉛フリーソルダーペーストに用いるフラックスであって、水酸基含有臭素系化合物および／またはカルボキシル基含有臭素系化合物を３〜１０重量％、天然ロジンとα，β不飽和カルボン酸とのディールス・アルダー付加物、当該付加物の水素化物、重合ロジン、および重合ロジンの水素化物からなる群より選ばれる少なくとも１種のベース樹脂を３０〜７０重量％、カルボキシル基含有活性剤（分子内に臭素原子を含有する有機化合物を除く）を３〜１０重量％、動植物系チキソトロピック剤および／またはアミド系チキソトロピック剤を２〜１０重量％、およびエーテル系溶剤を２０〜５０重量％含有し、かつ酸価が１５０〜２１０ｍｇＫＯＨ／ｇであることを特徴とするフラックス。
【請求項５】
さらに炭素数８〜２０のアルキル基を有するアルキルアミン化合物を１〜１５重量％含むことを特徴とする、請求項４のフラックス。
【発明の詳細な説明】
【技術分野】
【０００１】
本発明は、プリコート用の鉛フリーソルダーペースト、および、プリコート用の鉛フリーソルダーペーストに用いるフラックス、に関する。
【背景技術】
【０００２】
近年、電子機器の小型化・軽量化・高機能化に伴い、電子部品等の多ピン化・狭ピッチ化が一層進行している。そこで業界では、表面実装基板上の電極に電子部品等をはんだ付けする際に、接合信頼性を高める目的で、所謂プリコート法が採用されることがある。
【０００３】
プリコート法とは、電子部品等をはんだ付けする前に、電極（一般に銅系）面に予めはんだ被膜を形成することをいい、例えば特許文献１には、錫鉛系はんだからなるソルダーペーストを用いたプリコート法が開示されている。
【０００４】
ところで、周知のように、鉛が人体や環境に悪影響を与えるとして、錫鉛系はんだは鉛フリーはんだ（Ｓｎ−Ａｇ系、Ｓｎ−Ｃｕ系等）へと急速に置換されている。
【０００５】
しかし、鉛フリーはんだは錫鉛系はんだと比較して溶融時の表面張力が高く、電極に対する濡れ性が大きく劣る。そのため、通常の鉛フリーソルダーペーストで電極面をプリコートしても、はじきによる電極面の露出や、はんだ被膜の凹みが生ずる。かかる欠陥は特に、はんだ被膜を薄くしようとするほど顕著に生じる傾向にあり、電極面を平滑に被覆することが一層困難になる。
【０００６】
また、鉛フリーはんだ粉末は、組成金属間（Ｓｎ−Ｃｕ、Ｓｎ−Ｂｉ、Ｓｎ−Ａｇ等）の電位差が大きいため極めて酸化しやすい。そのため、従来の鉛フリーソルダーペーストは経時的に増粘しやすく、長時間（例えば２４時間以上）の連続スクリーン印刷時に、ローリング性が低下したり、マスク開口部から版抜けし難くなる。かかる問題は特に、表面実装基板の多ピン、狭ピッチ化に対応してメタルマスクの開口部が小さくなるほど深刻になる傾向にある。
【特許文献１】特開２００１−２８４７９３号公報
【発明の開示】
【発明が解決しようとする課題】
【０００７】
本発明は、鉛フリーはんだ粉末を用いた場合であっても、電極面をはんだ被膜で薄くかつ平滑にプリコートできる、新規なプリコート用鉛フリーソルダーペーストを提供することを課題とする。
【０００８】
また本発明は、経時的な増粘が殆どなく（以下、貯蔵安定性という）、ローリング性や版抜け性に優れる（以下、連続スクリーン印刷適性という）に優れるプリコート用鉛フリーソルダーペーストを提供することを課題とする。
【０００９】
また、本発明は、電極に対する濡れ性や、貯蔵時の安定性、さらに連続スクリーン印刷適性に優れたプリコート用Ｓｎ系鉛フリーソルダーペーストの製造を可能とする、新規なフラックスを提供することを課題とする。
【課題を解決するための手段】
【００１０】
本発明者は、下記特定のＳｎ系鉛フリーはんだ粉末（ａ）とフラックス（ｂ）を、それぞれ特定量含有するソルダーペーストを用いることによって、前記課題を初めて解決できることを見いだした。
【００１１】
すなわち、本発明は、粒径２０μｍ以下の粉末を９０重量％以上の範囲で含むＳｎ系鉛フリーはんだ粉末（ａ）を６０〜８５重量％、水酸基含有臭素系化合物および／またはカルボキシル基含有臭素系化合物を３〜１０重量％、天然ロジンとα，β不飽和カルボン酸とのディールス・アルダー付加物、当該付加物の水素化物、重合ロジン、および重合ロジンの水素化物からなる群より選ばれる少なくとも１種のベース樹脂を３０〜７０重量％、カルボキシル基含有活性剤（分子内に臭素原子を含有する有機化合物を除く）を３〜１０重量％、動植物系チキソトロピック剤および／またはアミド系チキソトロピック剤を２〜１０重量％、およびエーテル系溶剤を２０〜５０重量％含むフラックス（ｂ）を１５〜４０重量％含有する、プリコート用鉛フリーソルダーペースト（以下、ソルダーペーストと略する）；さらに炭素数８〜２０のアルキル基を有するアルキルアミン化合物を１〜１５重量％含むことを特徴とするソルダーペーストに関する。
【００１２】
また、本発明は、水酸基含有臭素系化合物および／またはカルボキシル基含有臭素系化合物を３〜１０重量％、天然ロジンとα，β不飽和カルボン酸とのディールス・アルダー付加物、当該付加物の水素化物、重合ロジン、および重合ロジンの水素化物からなる群より選ばれる少なくとも１種のベース樹脂を３０〜７０重量％、カルボキシル基含有活性剤（分子内に臭素原子を含有する有機化合物を除く）を３〜１０重量％、動植物系チキソトロピック剤および／またはアミド系チキソトロピック剤を２〜１０重量％、およびエーテル系溶剤を２０〜５０重量％含有し、かつ酸価が１５０〜２１０ｍｇＫＯＨ／ｇであることを特徴とするフラックス；さらに炭素数８〜２０のアルキル基を有するアルキルアミン化合物を１〜１５重量％含むことを特徴とするフラックスに関する。
【発明の効果】
【００１３】
本発明のソルダーペーストは、表面実装基板上の電極に対する濡れ性が非常に優れる。そのため、当該ソルダーペーストによれば、電極面を平滑にかつ薄くプリコートすることができ、電子部品等を電極に高い信頼性ではんだ付けできるようになる。
【００１４】
また本発明のソルダーペーストは、貯蔵安定性や連続スクリーン印刷適性にも優れることから、多ピン・狭ピッチの表面実装基板の生産性を向上させることができる。
【００１５】
また、本発明のフラックスによれば、電極に対する濡れ性に優れ、かつ貯蔵安定性や連続スクリーン印刷適性等に優れる、プリコート用Ｓｎ系鉛フリーソルダーペーストを得ることができる。
【発明を実施するための最良の形態】
【００１６】
[ソルダーペーストについて]
本発明では、Ｓｎ系鉛フリーはんだ粉末（ａ）（以下、粉末（ａ）という）として、主にソルダーペーストの電極に対する濡れ性を確保するために、特定粒径のはんだ粉末を特定量用いる点に特徴がある。
【００１７】
該粉末（ａ）は、粒径が通常２０μｍ以下の粉末を通常９０重量％以上の範囲で含有するものである。より具体的には、粒径が０．５〜２０μｍ程度の粉末を９０重量％以上、０．５μｍ未満の粉末を５重量％以下、２０μｍを超える粉末を５重量％以下の範囲で含むものである。
なお、該粉末（ａ）は、粒径が２０μｍ以下であれば、粒径範囲が異なる粉末同士を組み合わせたものであってもよい。具体的には、例えば、粒径が５〜２０μｍ程度の粉末と、粒径が２〜１０μｍ程度の粉末を、前者対後者の重量比で通常１：１〜１０：０程度の割合で組み合わせたものであってもよい。
また、該粉末（ａ）の形状は特に限定されず、球形（通常、粉末の縦横のアスペクト比が１．２以内であるのが好ましい）や、不定形であってもよく、両者が混在したものであってもよい。
【００１８】
また、該粉末（ａ）の金属組成は、Ｓｎが通常９０重量％以上、好ましくは９５〜９９．５重量％である。該粉末（ａ）の具体例としては、例えば、Ｓｎ−Ａｇ系〔Ｓｎ−３．５Ａｇ等〕、Ｓｎ−Ｃｕ系〔Ｓｎ−０．７Ｃｕ等〕、Ｓｎ−Ａｇ−Ｃｕ系〔Ｓｎ−３Ａｇ−０．５Ｃｕ等〕の鉛フリーはんだ粉末が挙げられ、これらは１種を単独で、あるいは２種以上を組み合わせて用いることができる。なお、該粉末（ａ）の金属組成には、他にも、Ｉｎ、Ｂｉ、Ｇｅ等の金属元素が微量に含まれていてもよい。
【００１９】
また、該粉末（ａ）のソルダーペーストにおける含有量は、特にソルダーペーストの電極に対する濡れ性を確保する目的から、通常６０〜８５重量％程度とする必要があり、好ましくは６５〜８０重量％である。
【００２０】
また本発明では、主にソルダーペーストの電極に対する濡れ性を確保するために、特定の臭素系化合物（分子内に臭素原子を含有する有機化合物）を特定量含むフラックス（ｂ）を特定量用いる点にも特徴がある。
【００２１】
該臭素系化合物としては、特に前記濡れ性の向上の点より、水酸基含有臭素系化合物〔１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、１，４−ジブロモ−２，３−ブタンジオール、２，３−ジブロモ−２−ブテン−１，４−ジオール等〕、および／またはカルボキシル基含有臭素系化合物〔２，３−ジブロモコハク酸、２−ブロモコハク酸、２，２−ジブロモアジピン酸等〕を用いる。なお、炭化水素基含有臭素系化合物〔１−ブロモ−３−メチル−１−ブテン、１，４−ジブロモブテン、１−ブロモ−１−プロペン、２，３−ジブロモプロペン、１，２−ジブロモ−１−フェニルエタン、１，２−ジブロモスチレン、４−ステアロイルオキシベンジルブロマイド、４−ステアリルオキシベンジルブロマイド、４−ステアリルベンジルブロマイド、４−ブロモメチルベンジルステアレート、４−ステアロイルアミノベンジルブロマイド、２，４−ビスブロモメチルべンジルステアレート、４−パルミトイルオキシベンジルブロマイド、４−ミリストイルオキシベンジルブロマイド、４−ラウロイルオキシべンジルブロマイド、４−ウンデカノイルオキシベンジルブロマイド等〕、アミノ基含有臭素系化合物〔エチルアミン臭素酸塩、ジエチルアミン臭素酸塩、メチルアミン臭素酸塩等〕を併用できる。これらは１種を単独で、あるいは２種以上を組み合わせて用いることができる。フラックス（ｂ）における水酸基含有臭素系化合物および／またはカルボキシル基含有臭素系化合物の含有量は、当該濡れ性や、連続スクリーン印刷適性（連続ローリング性）の観点より３〜１０重量％であり、好ましくは４〜８重量％であるのがよい。
【００２２】
フラックス（ｂ）原料としては、他にも、ベース樹脂、活性剤、チキソトロピック剤、溶剤、その他添加剤が挙げられる。
【００２３】
該ベース樹脂としては、各種公知のものを特に制限なく用いることができる。具体的には、例えば、天然ロジン類〔ガムロジン、ウッドロジン、トール油ロジン等〕とα，β不飽和カルボン酸とのディールス・アルダー付加物（アクリロピマル酸、フマロピマル酸、マレオピマル酸等を含有する組成物）、当該付加物の水素化物、重合ロジン、およびその水素化物からなる群より選ばれる少なくとも１種を用いる。なお、当該ベース樹脂とともに、該天然ロジンの多価アルコールエステル（グリセリンエステル、ペンタエリスリトールエステル等）やその水素化物、該天然ロジン類の水素化物、不均化物、ホルミル化物等を併用できる。これらは１種を単独で、あるいは２種以上を組み合わせて用いることができる。
【００２４】
該天然ロジン類の物性は特に限定されないが、例えば酸価（ＪＩＳ−Ｋ−５９０２）が通常１７０〜１８０ｍｇＫＯＨ／ｇ程度である。また、該天然ロジン類の誘導体は、酸価（同）が通常１４０〜４００ｍｇＫＯＨ／ｇ程度である。
【００２５】
前記ディールス・アルダー付加物、その水素化物、重合ロジン、その水素化物から選ばれる少なくとも１種は、ソルダーペーストの電極面に対する濡れ性や貯蔵安定性の観点より好ましい。
【００２６】
なお、ベース樹脂としては、他にも合成樹脂類〔エポキシ樹脂、アクリル樹脂、ポリイミド樹脂、ポリアミド樹脂、ナイロン樹脂、ポリエステル樹脂、ポリアクリロニトリル樹脂、塩化ビニル樹脂、酢酸ビニル樹脂、ポリオレフイン樹脂、フッ素系樹脂、ＡＢＳ樹脂等〕や、エラストマ類〔イソプレンゴム、スチレンブタジエンゴム（ＳＢＲ）、ブタジエンゴム（ＢＲ）、クロロプレンゴム、ナイロンゴム、ナイロン系エラストマ、ポリエステル系エラストマ等〕を併用することができる。
【００２７】
フラックス（ｂ）における前記ディールス・アルダー付加物、その水素化物、重合ロジン、その水素化物から選ばれる少なくとも１種の含有量は、ソルダーペーストの電極面に対する濡れ性や、貯蔵安定性の観点より３０〜７０重量％であり、好ましくは３５〜６３重量％であるのがよい。
【００２８】
活性剤としては、カルボキシル基含有活性剤（分子内に臭素原子を含有する有機化合物を除く）〔コハク酸、安息香酸、アジピン酸、アビエチン酸、グルタル酸、パルミチン酸、ステアリン酸、ギ酸、アゼライン酸等〕を使用する。なお、塩素含有アミン系活性剤〔エチルアミン塩酸塩、メチルアミン塩酸塩、エチルアミン臭素酸塩、ジエチルアミン臭素酸塩、メチルアミン臭素酸塩、プロペンジオール塩酸塩、アリルアミン塩酸塩、３−アミノ−１−プロペン塩酸塩、Ｎ−（３−アミノプロピル）メタクリルアミド塩酸塩、Ｏ−アニシジン塩酸塩、ｎ−ブチルアミン塩酸塩、Ｐ−アミノフエノール塩酸塩、ラウリルトリメチルアンモニウムクロライド、アルキルベンジルジメチルアンモニウムクロライド等〕を併用できる。これらは１種を単独で、あるいは２種以上を組み合わせて用いることができる。
【００２９】
フラックス（ｂ）におけるカルボキシル基含有活性剤の含有量は、主にソルダーペーストの電極面に対する濡れ性の観点より３〜１０重量％であり、好ましくは４〜８重量％程度とするのがよい。
【００３０】
チキソトロピック剤としては、動植物系チキソトロピック剤〔ひまし油、硬化ひまし油、蜜ロウ、カルナバワックス等〕、および／またはアミド系チキソトロピック剤〔ステアリン酸アミド、ヒドロキシステアリン酸エチレンビスアミド等〕を使用する。これらは１種を単独で、あるいは２種以上を組み合わせて用いることができる。
【００３１】
フラックス（ｂ）におけるチキソトロピック剤の含有量は、特に連続スクリーン印刷適性の観点より２〜１０重量％程度であり、好ましくは４〜８重量％であるのがよい。
【００３２】
溶剤としては、エーテル系溶剤〔エチレングリコールモノヘキシルエーテル、ジエチレングリコールモノブチルエーテル等〕を用いる。なお、アルコール系溶剤（エーテル系溶剤を除く）〔ヘキシルグリコール、オクタンジオール、エチルヘキシルグリコール、ベンジルアルコール、１，３−ブタンジオール、１，４−ブタンジオール−２−（２−ｎ−ブトキシエトキシ）エタノール、テルピネオール等〕、エステル系溶剤〔安息香酸ブチル、アジピン酸ジエチル、２−（２−ｎ−ブトキシエトキシ）エチルアセテート等〕、炭化水素系溶剤〔ドデカン、テトラデセン、Ｎ−メチル−２−ピロリドン等〕を併用できる。これらは１種を単独で、あるいは２種以上を組み合わせて用いることができる。
【００３３】
フラックス（ｂ）におけるエーテル系溶剤の含有量は、特に連続スクリーン印刷適性の観点より２０〜５０重量％程度であり、好ましくは２５〜４５重量％であるのがよい。
【００３４】
添加剤としては、各種公知のものを特に制限なく用いることができる。例えば酸化防止剤として、２，６−ジ−ｔ−ブチル−ｐ−クレゾール、パラ−ｔｅｒｔ−アミルフェノール、２，２’−メチレンビス（４−メチル−６−ｔｅｒｔ−ブチルフェノール）等を用いることができる。フラックス（ｂ）における添加剤の含有量は、通常０〜５重量％程度である。
【００３５】
本発明では、フラックス（ｂ）にさらに炭素数８〜２０のアルキル基を有するアルキルアミン化合物（以下、アルキルアミン化合物という）を１〜１５重量％含ませることで、ソルダーペーストのソルダーペーストの貯蔵安定性や、連続スクリーン印刷適性を向上させることができる。
【００３６】
該アルキルアミン化合物は、当該数値範囲内であれば、アルキル基の炭素数が異なる化合物が混在していてもよい。また、該アルキルアミン化合物は、通常２００℃以上の沸点を有するものを用いるのがよい。なお、該アルキル基の形状は特に限定されず、直鎖状、分岐状、環状のいずれかであればよく、また炭素−炭素二重結合を含んでいてもよい。
【００３７】
該アルキルアミン化合物の具体例としては、例えば、１級アルキルアミン化合物〔ｎ−オクチルアミン、ｎ−ノニルアミン、ｎ−デシルアミン、ｎ−ステアリルアミン、ｎ−ウンデシルアミン、ｎ−テトラデシルアミン、ココアルキルアミン等〕や、２級アルキルアミン化合物〔Ｎ，Ｎ−ジ−ｎ−オクチルアミン、Ｎ，Ｎ−ジ−ｎ−ステアリルアミン、Ｎ，Ｎ−ジメチル−ｎ−オクタデシルアミン、Ｎ，Ｎ−ジ−ｎ−ラウリルアミン、Ｎ−メチル−ｎ−オクタデシルアミン、３，７−ジメチル−ｎ−オクチルアミン、ジココアルキルアミン等〕や、３級アルキルアミン化合物〔Ｎ−メチルジデシルアミン、Ｎ−ミチルジココアルキルアミン、Ｎ−メチルジオレイルアミン等〕が挙げられ、これらは１種を単独で、あるいは２種以上を組み合わせて用いることができる。これらの中でも、ソルダーペーストの貯蔵安定性や、連続スクリーン印刷適性の点で特に優れるため、ｎ−ステアリルアミン、ジココアルキルアミン、Ｎ，Ｎ−ジ−ｎ−ステアリルアミンから選ばれる少なくとも１種が好ましい。
【００３８】
フラックス（ｂ）における該アルキルアミン化合物の含有量は、当該貯蔵安定性、連続スクリーン印刷適性の観点より１〜１５重量％であり、好ましくは２〜１２重量％程度であるのがよい。
【００３９】
フラックス（ｂ）は、前掲した各材料を、各種公知の器具を用いて溶融、混合することにより得ることができる。
【００４０】
また、フラックス（ｂ）の物性は特に限定されないが、主に前記濡れ性の観点より、酸価（ＪＩＳ−Ｚ−３１９７。以下、同様。）が通常１５０〜２１０ｍｇＫＯＨ／ｇ程度、好ましくは１６０〜２００ｍｇＫＯＨ／ｇであるのがよい。
【００４１】
該フラックス（ｂ）のソルダーペーストにおける含有量は、特にソルダーペーストの電極への濡れを良好にする目的から通常１５〜４０重量％程度とする必要があり、好ましくは２０〜３０重量％とするのがよい。
【００４２】
本発明のソルダーペーストは、前記使用量のＳｎ系鉛フリーはんだ粉末（ａ）とフラックス（ｂ）を、例えばプラネタリーミル等の混練機器を用いて、調製することができる。
【００４３】
なお、本発明のソルダーペーストのその他の物性は特に制限されないが、例えば流動特性（チクソトロピー性）は、連続スクリーン印刷適性を考慮して、スパイラル方式粘度測定法（ＪＩＳ  Ｚ  ３２８４）により得たチクソトロピー指数が０．３〜０．７程度であるのが好ましい。
【００４４】
本発明のソルダーペーストは、各種公知のプリコート法により実用に供することができる。具体的には、該ソルダーペーストを、各種公知のメタルマスクを用いて試験板電極上にスクリーン印刷して、当該試験板を所定時間乾燥した後、リフロー炉で加熱することにより、電極面に平滑で薄いはんだ被膜（プリコート）を形成することができる。なお、メタルマスクの開口面積（φ）や開口形状は、電極の面積や形状、ピッチ間隔等に応じて適宜変更することができる。
【００４５】
[フラックスについて]
本発明のフラックスは、プリコート用Ｓｎ系鉛フリーソルダーペーストに適したものである。当該フラックスは、具体的には、水酸基含有臭素系化合物および／またはカルボキシル基含有臭素系化合物を３〜１０重量％（好ましく４〜８重量％）、天然ロジンとα，β不飽和カルボン酸とのディールス・アルダー付加物、当該付加物の水素化物、重合ロジン、および重合ロジンの水素化物からなる群より選ばれる少なくとも１種のベース樹脂を３０〜７０重量％、カルボキシル基含有活性剤（分子内に臭素原子を含有する有機化合物を除く）を３〜１０重量％、動植物系チキソトロピック剤および／またはアミド系チキソトロピック剤を２〜１０重量％、およびエーテル系溶剤を２０〜５０重量％含有し、かつ酸価が通常１５０〜２１０ｍｇＫＯＨ／ｇ程度（好ましくは１６０〜２００ｍｇＫＯＨ／ｇ）である点に特徴がある。また、さらに炭素数８〜２０のアルキル基を有するアルキルアミン化合物を１〜１５重量％（好ましくは２〜１２重量％）含有させることができる。かかるフラックスを用いることで、電極に対する濡れ性や、貯蔵時の安定性、さらに連続スクリーン印刷適性に優れるプリコート用Ｓｎ系鉛フリーソルダーペーストを提供できる。なお、当該水酸基含有臭素系化合物および／またはカルボキシル基含有臭素系化合物、ベース樹脂、カルボキシル基含有活性剤、チキソトロピック剤、エーテル系溶剤、ならびに当該アルキルアミン化合物は前記したものと同様のものを使用できる。また、それぞれについて併用可能であるとして前記した原料もまた同様に併用できる。また、当該フラックスには、他の原料として、前記添加剤を用いることができる。また、該フラックスは、前記フラックス（ｂ）同様の方法で製造することができる。
【実施例】
【００４６】
以下、実施例を通じて本発明をより具体的に説明するが、本発明はこれらに限定されるものではない。
【００４７】
（ソルダーペーストの調製）
表１〜３で示す配合で調製したフラックス（ｂ）をプラネタリーミルで１時間混練して、ソルダーペーストを調製した。
【００４８】
表中、「Ｓｎ３Ａｇ０．５Ｃｕ」は三井金属鉱業（株）製錫−銀−銅系鉛フリーはんだ粉末を、「Ｓｎ０．７Ｃｕ」は三井金属鉱業（株）製錫−銅系鉛フリーはんだ粉末を、「２−１０／５−２０」：粒径２〜１０μｍのはんだ粒子と５〜２０μｍのはんだ粒子の１：１混合物であることを、「２−２０」は粒径２〜２０μｍのはんだ粒子であることを示す。
【００４９】
（濡れ試験）
ＪＩＳ  Ｚ  ３２８４（付属書１０）に倣い、前記ソルダーペーストの濡れ性を評価した。なお、はんだ被膜で薄くかつ平滑に電極面がプリコートされることを評価しやすくするために、次の条件を設けた。すなわち、試験板としては、銅板に代えて、鉛フリーソルダーペーストが一層濡れ難いニッケル板を用いた。また、リフロープロファイルとしては、ニッケル板やはんだ粒子の酸化が一層促進されるような厳しいものとした。
【００５０】
（器具）
試験板：市販ニッケル板（研磨無）（寸法は４０×４０×２ｍｍ）
メタルマスク：厚さ１８０μｍ、開口径６４０μｍの穴が１つ開口しているもの
スクレーパー：ウレタンスキージ
【００５１】
（リフロー装置）
リフローシミュレーター：製品名「ＲＳ−１」、（株）マルコム製
リフロー雰囲気：大気
プリヒート温度：２００℃
プリヒート時間：１２０秒
昇温速度：２．０℃／秒以上
ピーク温度：２５０℃
２２０℃以上温度維持時間：３５秒
【００５２】
（評価方法）
下記基準に従い、試験板上のはんだの濡れ広がり度合いを目し評価した。
なお、各評価の中間の状態については、０．５を加えた値とする。
１：ソルダーペーストから溶解したはんだが、試験板を濡らし、該ペーストを塗布した面積以上に広がった状態。
２：ソルダーペーストを塗布した部分はすべて、はんだで濡れた状態。
３：ソルダーペーストを塗布した部分の大半は、はんだで濡れた状態。
４：試験板は、はんだが濡れた様子はなく、溶融したはんだは一つ又は複数のソルダーボールとなった状態。
【００５３】
（貯蔵安定性、連続スクリーン印刷適性）
各ソルダーペースト連続スクリーン印刷適性の指標として、下記条件で連続ローリング試験を行い、８時間毎の粘度を測定することにより、ソルダーペーストの粘度変化を評価した。
【００５４】
試験機：製品名「ＭＫ８３８ＳＶ」、ミナミ工学（株）製
温度湿度調節器：製品名「ＰＡＵ−９２０Ｓ−ＨＣ」、アピステ（株）製
【００５５】
粘度測定回数：
１回目…８時間連続ローリング後に粘度測定
２回目…一晩冷蔵保存し、その後８時間連続ローリング後に粘度測定
３回目…さらに一晩冷蔵保存し、その後８時間連続ローリングした後に粘度測定
評価基準：
×…１回目の粘度測定で粘度増加が認められた。
△…２回目の粘度測定で粘度増加が認められた。
○…３回目の粘度測定でも粘度増加が殆ど認められなかった。
【００５６】
【表１】
0004697599.tif 000002
【００５７】
【表２】
0004697599.tif 000003
【００５８】
【表３】
0004697599.tif 000004